용접부 외관과 용접 강도가 우수한 용융 Zn-Al-Mg계 도금 강판의 아크 용접 방법 및 용접 부재를 제공한다. 용융 Zn계 도금 강판을 아크 용접할 때, 솔리드 와이어-직경 Wd가 0.8~1.6 mm에서 솔리드 와이어-직경 Wd와 용융지로 이행하기 전의용적의 최대 직경 Dd가 하기 (1) 식 관계를 만족하고 블로우홀 점유율 Br가30% 이하에서 용접 비드를 중심으로 한 세로 100 mm, 옆 100 mm의 영역 스패터 부착 개수가 20개 이하가 되도록 아크 용접하는 용융 Zn계 도금 강판의 아크 용접 방법. 0.8Wd≦Dd≦3Wd···(1) 여기서 Dd:용융지로 이행하기 전의용적의 최대 직경(mm) Wd:솔리드 와이어-의 직경(mm)
To provide an arc welding method and a welding member for a molten Zn-Al-Mg based plated steel plate excellent in weld zone appearance and welding strength. An arc welding method for a molten Zn based plated steel enables arc welding so that a solid wire diameter Wd and the maximum diameter Dd of a droplet before transit to a molten pool may satisfy the relation of the following (1) expression, the solid wire diameter Wd being 0.8-1.6 mm, and the count of sputter pieces in a region with a length of 100 mm and a width of 100 mm centered around a welding bead may be 20 or less with a blow hole occupancy Br of 30% or less. 0.8Wd≤Dd≤3Wd...(1), where Dd is the maximum diameter (mmm) of a droplet before transit to a molten pool, and Wd is the diameter (mm) of a solid wire.  None